(57)【要約】【課題】速乾性に優れ、また、長期にわたって各種産業製品の金属面、塗装面または樹脂面などの、良好な艶および光沢、撥水性、防汚性、耐溶剤性、耐酸性および耐アルカリ性を維持し、また、洗浄しても良好な艶および光沢、撥水性、さらには防汚性を維持することのできる、コーティング剤を提供すること。【解決手段】コーティング剤に、成膜したときの水接触角（ＪＩＳ  Ｋ  ２３９６（２００６）に準拠）が７０度以上の有機ポリシラザンと、硬化触媒と、分子中に少なくとも１つの反応性官能基を有する反応性シリコーンオイルとを含有させる。【選択図】なし【特許請求の範囲】
【請求項１】
成膜したときの水接触角（ＪＩＳ  Ｋ  ２３９６（２００６）に準拠）が７０度以上の有機ポリシラザンと、
硬化触媒と、
分子中に少なくとも１つの反応性官能基を有する反応性シリコーンオイルと
を含有することを特徴とする、コーティング剤。
【請求項２】
有機ポリシラザン１００質量部に対して、反応性シリコーンオイルを１５０質量部以下の割合で含有することを特徴とする、請求項１に記載のコーティング剤。
【請求項３】
反応性シリコーンオイルが、
分子の両末端にヒドロキシル基を有する両末端型シラノール変性シリコーンオイル、および／または、分子の片末端にアルコキシ基を有する片末端型アルコキシ変性シリコーンオイルであることを特徴とする、請求項１または２に記載のコーティング剤。
【発明の詳細な説明】
【技術分野】
【０００１】
本発明は、コーティング剤に関し、詳しくは、各種産業製品の金属面、塗装面または樹脂面などに艶および光沢、撥水性、さらには防汚性を与えるためのコーティング剤に関する。
【背景技術】
【０００２】
従来より、自動車の塗装面には、表面保護剤などを塗布して、艶および光沢を与え、かつ、その表面を保護することが、よく実施されている。
【０００３】
そのような表面保護剤として、例えば、湿気硬化性シリコーンオリゴマーと、硬化触媒と、分子の両末端に反応性官能基を少なくとも有する両末端型反応性シリコーンオイルとを含有し、両末端型反応性シリコーンオイルの配合割合が、湿気硬化性シリコーンオリゴマー１００重量部に対して、２５重量部以上である車両用コーティング剤が、提案されている（例えば、特許文献１参照。）。
【０００４】
このような車両用コーティング剤によれば、車両の金属面、塗装面または樹脂面の、良好な艶および光沢、撥水性、さらには防汚性を維持し、また、洗浄しても良好な艶および光沢、撥水性、さらには防汚性を維持することができる。
【先行技術文献】
【特許文献】
【０００５】
【特許文献１】特開２００８−７５０２１号公報
【発明の概要】
【発明が解決しようとする課題】
【０００６】
一方、このようなコーティング剤としては、塗布した後、早期に塗膜を形成するため、速乾性の向上が要求されている。
【０００７】
また、コーティング剤の塗膜には、より優れた撥水性が要求される場合や、さらには、耐溶剤性や耐酸性、耐アルカリ性が要求される場合がある。
【０００８】
本発明の目的は、速乾性に優れ、また、長期にわたって各種産業製品の金属面、塗装面または樹脂面などの、良好な艶および光沢、撥水性、防汚性、耐溶剤性、耐酸性および耐アルカリ性を維持し、また、洗浄しても良好な艶および光沢、撥水性、さらには防汚性を維持することのできる、コーティング剤を提供することにある。
【課題を解決するための手段】
【０００９】
上記目的を達成するために、本発明のコーティング剤は、成膜したときの水接触角（ＪＩＳ  Ｋ  ２３９６（２００６）に準拠）が７０度以上の有機ポリシラザンと、硬化触媒と、分子中に少なくとも１つの反応性官能基を有する反応性シリコーンオイルとを含有することを特徴としている。
【００１０】
また、本発明のコーティング剤は、有機ポリシラザン１００質量部に対して、反応性シリコーンオイルを１５０質量部以下の割合で含有することが好適である。
【００１１】
また、本発明のコーティング剤では、反応性シリコーンオイルが、分子の両末端にヒドロキシル基を有する両末端型シラノール変性シリコーンオイル、および／または、分子の片末端にアルコキシ基を有する片末端型アルコキシ変性シリコーンオイルであることが好適である。
【発明の効果】
【００１２】
本発明のコーティング剤は、作業効率よく各種産業製品の金属面、塗装面または樹脂面などに塗布することができ、また、速乾性に優れ、塗布直後、洗浄後、さらには、長期にわたる耐久後においても、これらの各面に良好な艶および光沢、撥水性、耐溶剤性、耐酸性、耐アルカリ性を与え、かつ、これらの各面の表面の防汚性を維持することができる。
【発明を実施するための形態】
【００１３】
本発明のコーティング剤は、有機ポリシラザンと、硬化触媒と、分子中に少なくとも１つの反応性官能基を有する反応性シリコーンオイルとを含有している。
【００１４】
本発明において、有機ポリシラザンは、下記一般式（１）で示される繰り返し単位からなる。すなわち、有機ポリシラザンは、下記一般式（１）で示される繰り返し単位を、主骨格として有している。
【００１５】
【化１】
2014139301.tif 000002
【００１６】
（式中、Ｒ１〜Ｒ３は、互いに同一または相異なって、水素原子、または、置換または非置換の１価の炭化水素基を示し、かつ、Ｒ１〜Ｒ３の少なくともいずれか１つが、置換または非置換の１価の炭化水素基を示す。また、ｎは、２以上の整数を示す。）
Ｒ１〜Ｒ３において、非置換の１価の炭化水素基としては、例えば、アルキル基、シクロアルキル基、アルケニル基、アリール基、アラルキル基などが挙げられる。
【００１７】
アルキル基としては、例えば、メチル、エチル、プロピル、ｉｓｏ−プロピル、ブチル、ｉｓｏ−ブチル、ｓｅｃ−ブチル、ｔｅｒｔ−ブチル、ペンチル、ｉｓｏ−ペンチル、ｓｅｃ−ペンチル、ヘキシル、ヘプチル、ｎ−オクチル、イソオクチル、２−エチルヘキシル、ノニル、デシル、イソデシル、ドデシル、テトラデシル、ヘキサデシル、オクタデシルなどの炭素数１〜１８のアルキル基が挙げられる。
【００１８】
シクロアルキル基としては、例えば、シクロプロピル、シクロブチル、シクロペンチル、シクロヘキシル、シクロヘプチル、シクロオクチルなどの炭素数３〜８のシクロアルキル基などが挙げられる。
【００１９】
アルケニル基としては、例えば、ビニル、アリルなどの炭素数２〜３のアルケニル基が挙げられる。
【００２０】
アリール基としては、例えば、フェニル、トリル、キシリルなどの炭素数６〜８のアリール基が挙げられる。
【００２１】
アラルキル基としては、例えば、ベンジル、１−フェニルエチル、２−フェニルエチル、ｏ、ｍまたはｐ−メチルベンジルなどの炭素数７または８のアラルキル基が挙げられる。
【００２２】
Ｒ１〜Ｒ３において、置換の１価の炭化水素基としては、上記した非置換の１価の炭化水素基の水素原子を、置換基で置換したものが挙げられ、このような置換基としては、例えば、ハロゲン原子（例えば、塩素、フッ素、臭素およびヨウ素など）、ヒドロキシル、シアノ、アミノ、カルボキシルなどが挙げられる。これらの置換基は、同一であっても、それぞれ異なっていてもよく、また、例えば、１〜３個置換していてもよい。
【００２３】
Ｒ１〜Ｒ３として、好ましくは、水素原子、アルキル基、アルケニル基が挙げられる。
【００２４】
ただし、有機ポリシラザンは、上記式（１）におけるＲ１〜Ｒ３の少なくともいずれか１つが、置換または非置換の１価の炭化水素基、好ましくは、アルキル基、アルケニル基である。
【００２５】
なお、有機ポリシラザンとしては、上記式（１）に示される繰り返し単位ユニットにおいて、各単位ユニットのＲ１〜Ｒ３の全てが同一でなくともよい。より具体的には、例えば、Ｒ１が水素原子を示す単位ユニットと、Ｒ１が炭化水素基を示す単位ユニットとが混在していてもよく、Ｒ２が水素原子を示す単位ユニットと、Ｒ２が炭化水素基を示す単位ユニットとが混在していてもよく、Ｒ３が水素原子を示す単位ユニットと、Ｒ３が炭化水素基を示す単位ユニットとが混在していてもよい。
【００２６】
また、有機ポリシラザンとしては、繰り返し単位ユニットとして、Ｒ１〜Ｒ３の全てが水素原子である単位ユニットを含んでいてもよい。より具体的には、例えば、Ｒ１〜Ｒ３の少なくともいずれか１つが置換または非置換の１価の炭化水素基である単位ユニットと、Ｒ１〜Ｒ３の全てが水素原子である単位ユニットとが混在していてもよい。
【００２７】
ｎは、繰り返し単位数であって、２以上である。
【００２８】
また、有機ポリシラザンの数平均分子量は、例えば、１００以上、好ましくは、３００以上であり、例えば、５００００以下、好ましくは、３０００以下である。
【００２９】
このような有機ポリシラザンの総量に対する、炭化水素基の含有割合は、例えば、４０質量％以上、好ましくは、５０質量％以上であり、例えば、１００質量％未満、好ましくは、８０質量％以下である。
【００３０】
炭化水素基の含有割合が上記範囲であれば、優れた艶および光沢、撥水性、耐酸性、耐アルカリ性を得ることができる。
【００３１】
なお、炭化水素基の含有率が上記下限未満である場合には、上記化合物は、無機ポリシラザンと称される。
【００３２】
すなわち、例えば、上記式（１）において、全てのＲ１〜Ｒ３が水素原子である場合や、例えば、炭化水素基の含有率が上記下限未満となる割合で、Ｒ１〜Ｒ３が炭化水素基に置換される場合には、上記化合物は、無機ポリシラザンと称される。
【００３３】
一方、炭化水素基の含有率が上記範囲であれば、上記化合物は、有機ポリシラザンと称される。
【００３４】
また、有機ポリシラザンの成膜したときの水接触角（ＪＩＳ  Ｋ  ２３９６（２００６）に準拠）は、７０度以上、好ましくは、９０度以上である。なお、無機ポリシラザンの成膜したときの水接触角（ＪＩＳ  Ｋ  ２３９６（２００６）に準拠）は、通常、７０度未満である。
【００３５】
水接触角が上記範囲の有機ポリシラザンを用いれば、コーティング剤を、作業効率よく各種産業製品の金属面、塗装面または樹脂面などに塗布することができ、また、速乾性に優れ、塗布直後、洗浄後、さらには、長期にわたる耐久後においても、これらの各面に良好な艶および光沢、撥水性、耐溶剤性、耐酸性、耐アルカリ性を与え、かつ、これらの各面の表面の防汚性を維持することができる。
【００３６】
なお、有機ポリシラザンの成膜したときの水接触角は、後述する実施例の記載に準拠して測定される。
【００３７】
このような有機ポリシラザンは、固形分としてそのまま用いてもよく、また、有機溶剤に溶解または分散させて用いてもよい。
【００３８】
有機溶剤としては、有機ポリシラザンを溶解または分散できるものであれば、特に制限されないが、例えば、メチルアルコール、エチルアルコール、イソプロピルアルコールなどのアルコール系溶剤、例えば、酢酸エチル、酢酸ブチル、酢酸メトキシブチル、エチルグリコールアセテート、酢酸アミルなどのエステル系溶剤、例えば、エチレングリコールジメチルエーテル、エチレングリコールジエチルエーテル、ジエチレングリコールジメチルエーテル、ジエチレングリコールジエチルエーテルなどのグリコールエーテル系溶剤、例えば、メチルエチルケトン、メチルイソブチルケトン、ジイソブチルケトン、アセチルアセトンなどのケトン系溶剤、例えば、ミネラルスピリット、イソパラフィンなどの石油系溶剤、例えば、ｎ−ヘキサン、ｎ−ヘプタン、ｎ−オクタン、イソオクタン、ノナン、デカン、ウンデカン、ドデカンなどの脂肪族炭化水素系溶剤、例えば、シクロペンタン、シクロヘキサンなどのナフテン系溶剤、例えば、ベンゼン、トルエン、キシレンなどの芳香族炭化水素系溶剤、例えば、揮発性シリコーン（例えば、揮発性ジメチルポリシロキサンなど）などのシリコーン系溶剤などが挙げられる。これら有機溶剤は、単独で用いてもよく、また、２種以上併用してもよい。
【００３９】
有機溶剤として、好ましくは、エステル系溶剤、石油系溶剤、脂肪族炭化水素系溶剤が挙げられる。
【００４０】
有機ポリシラザンが有機溶剤に溶解または分散される場合において、その固形分濃度は、例えば、１０質量％以上、好ましくは、３０質量％以上であり、例えば、８０質量％以下である。
【００４１】
また、有機ポリシラザン（有機ポリシラザンが有機溶剤に溶解または分散される場合には、その溶液または分散液）の２５℃における粘度は、例えば、１０００ｍＰａ・ｓ以下、好ましくは、１００ｍＰａ・ｓ以下、より好ましくは、３５ｍＰａ・ｓ以下、さらに好ましくは、１０ｍＰａ・ｓ以下である。
【００４２】
これら有機ポリシラザンは、単独で用いてもよく、また、２種以上併用してもよい。
【００４３】
また、有機ポリシラザン（固形分）の配合割合は、後述する反応性シリコーンオイルの配合割合にもよるが、本発明のコーティング剤の全量に対して、例えば、０．１質量％以上、好ましくは、０．５質量％以上であり、例えば、３０質量％以下、好ましくは、１０質量％以下である。
【００４４】
有機ポリシラザン（固形分）の配合割合が上記範囲であれば、優れた艶および光沢、撥水性を得ることができる。
【００４５】
本発明において、硬化触媒は、有機ポリシラザンを硬化させ得る触媒であれば、特に制限されないが、例えば、１−メチルピペラジン、１−メチルピペリジン、４，４’−トリメチレンジピペリジン、４，４’−トリメチレンビス（１−メチルピペリジン）、ジアザビシクロ−［２，２，２］オクタン、シス−２，６−ジメチルピペラジン、４−（４−メチルピペリジン）ピリジン、ピリジン、ジピリジン、α−ピコリン、β−ピコリン、γ−ピコリン、ピペリジン、ルチジン、ピリミジン、ピリダジン、４，４’−トリメチレンジピリジン、２−（メチルアミノ）ピリジン、ピラジン、キノリン、キノキサリン、トリアジン、ピロール、３−ピロリン、イミダゾール、トリアゾール、テトラゾール、１−メチルピロリジンなどのＮ−ヘテロ環状化合物、例えば、メチルアミン、ジメチルアミン、トリメチルアミン、エチルアミン、ジエチルアミン、トリエチルアミン、プロピルアミン、ジプロピルアミン、トリプロピルアミン、ブチルアミン、ジブチルアミン、トリブチルアミン、ペンチルアミン、ジペンチルアミン、トリペンチルアミン、ヘキシルアミン、ジヘキシルアミン、トリヘキシルアミン、ヘプチルアミン、ジヘプチルアミン、オクチルアミン、ジオクチルアミン、トリオクチルアミン、フェニルアミン、ジフェニルアミン、トリフェニルアミンなどのアミン類、例えば、１，８−ジアザビシクロ［５，４，０］７−ウンデセン（ＤＢＵ）、１，５−ジアザビシクロ［４，３，０］５−ノネン（ＤＢＮ）、１，５，９−トリアザシクロドデカン、１，４，７−トリアザシクロノナンなどが挙げられる。
【００４６】
また、硬化触媒としては、上記の他、例えば、酢酸、プロピオン酸、酪酸、吉草酸、マレイン酸、ステアリン酸などの有機酸、例えば、塩酸、硝酸、硫酸、リン酸、過酸化水素、塩素酸、次亜塩素酸などの無機酸、例えば、Ｎｉ、Ｔｉ、Ｐｔ、Ｒｈ、Ｃｏ、Ｆｅ、Ｒｕ、Ｏｓ、Ｐｄ、Ｉｒ、Ａｌなどを含む金属カルボン酸塩、例えば、Ｎｉ、Ｐｔ、Ｐｄ、Ａｌ、Ｒｈなどを含むアセチルアセトナ錯体、例えば、Ａｕ、Ａｇ、Ｐｄ、Ｎｉ、Ｚｎ、Ｔｉなどの金属微粒子、さらには、過酸化物、メタルクロライド、フェロセン、ジルコノセンなどの有機金属化合物などが挙げられる。
【００４７】
これら硬化触媒は、単独使用または２種類以上併用することができる。
【００４８】
硬化触媒として、好ましくは、アミン類が挙げられる。
【００４９】
硬化触媒の配合割合は、特に制限されず、目的および用途に応じて、適宜設定される。
【００５０】
硬化触媒の配合割合が、上記の範囲内であれば、十分に硬化反応を進行させることができる。
【００５１】
また、本発明において、有機ポリシラザンは、予め硬化触媒が含有されている有機ポリシラザンの市販品を用いてもよい。そのような市販品としては、例えば、「ＫｉＯＮ  ＨＴＡ１５００  ｒａｐｉｄ  ｃｕｒｅ」、「ｔｕｔｕＰｒｏｍ  ｍａｔｔ  ＨＤ」、「ｔｕｔｕＰｒｏｍ  ｂｒｉｇｈｔ  Ｇ」、「ＣＡＧ  ３７」、「ＫｉＯＮ  ＨＴＡ１５００  ｓｌｏｗ  ｃｕｒｅ」、「ｔｕｔｕＰｒｏｍ  ｂｒｉｇｈｔ」（以上、ＡＬエレクトロニックマテリアルズ社製）などが挙げられる。
【００５２】
これらの硬化触媒を予め含有した有機ポリシラザンは、単独で用いてもよく、また、２種以上併用してもよい。
【００５３】
本発明において、反応性シリコーンオイルは、分子中に少なくとも１つの反応性官能基を有する変性シリコーンオイルであって、例えば、下記一般式（２）で示される。
【００５４】
【化２】
2014139301.tif 000003
【００５５】
（一般式（２）中、Ｒ４は、置換または非置換の非反応性の１価の炭化水素基を示し、Ｒ５は、反応性官能基を示し、ｐおよびｑはそれぞれ０〜３の整数を示し、ｍは０〜６００の整数を示す。また、ｐおよびｑの少なくともいずれか一方は、１以上の整数を示す。）
一般式（２）において、Ｒ４としては、例えば、メチル、エチル、プロピル、ブチル、ヘキシルなどの非置換のアルキル基、例えば、３，３，３−トリフルオロプロピルなどの置換のアルキル基、例えば、フェニルなどの非置換のアリール基などが挙げられる。好ましくは、Ｒ４としては、メチルが挙げられる。
【００５６】
Ｒ５は、反応性官能基であって、例えば、ヒドロキシル基、下記一般式（３）で示されるカルビノール基、下記一般式（４）で示されるアミノアルキル基、下記一般式（５）で示されるカルボキシアルキル基、下記一般式（６）で示されるアルコキシ基などが挙げられる。
−Ｒ６ＯＨ  （３）
（一般式（３）中、Ｒ６は、アルキレン基を示す。）
−Ｒ７ＮＨ２  （４）
（一般式（４）中、Ｒ７は、アルキレン基を示す。）
−Ｒ８ＣＯＯＨ  （５）
（一般式（５）中、Ｒ８は、アルキレン基を示す。）
−ＯＲ９    （６）
（一般式（６）中、Ｒ９は、アルキル基を示す。）
一般式（３）〜（５）におけるＲ６、Ｒ７およびＲ８において、アルキレン基としては、例えば、メチレン、エチレン、プロピレン、ｉｓｏ−プロピレン、ブチレン、ｉｓｏ−ブチレン、ｓｅｃ−ブチレンなどの炭素数１〜４のアルキレン基が挙げられる。
【００５７】
一般式（６）におけるＲ９において、アルキル基としては、上記したアルキル基が挙げられる。
【００５８】
また、反応性官能基としては、上記したものの他にも、例えば、エポキシ基、メルカプト基、フェノール基などが挙げられる。
【００５９】
これら反応性基は、単独または２種以上併用して導入されていてもよい。
【００６０】
Ｒ５で示される反応性官能基のうち、好ましくは、ヒドロキシル基、カルビノール基、アミノアルキル基、カルボキシアルキル基、アルコキシ基が挙げられ、さらに好ましくは、ヒドロキシル基、アルコキシ基が挙げられる。
【００６１】
一般式（２）中、ｐおよびｑは同一またはそれぞれ相異なっていてもよく、それぞれ、例えば、０〜３の整数を示す。
【００６２】
また、ｐおよびｑの少なくともいずれか一方は、１以上の整数を示す。すなわち、一般式（２）において、少なくとも１つのＲ５が導入されている。
【００６３】
具体的には、ｐおよびｑの両方が１以上の整数、好ましくは、１を示す場合、反応性シリコーンオイルは、分子の両末端に反応性官能基を有する両末端型反応性シリコーンオイルと称される。
【００６４】
このような両末端型反応性シリコーンオイルにおいて、Ｒ５がヒドロキシル基であるときには、両末端型ヒドロキシル変性シリコーンオイル（両末端型シラノール変性シリコーンオイル）と指称し、Ｒ５がカルビノール基であるときには、両末端型カルビノール変性シリコーンオイル（両末端型アルコール変性シリコーンオイル）と指称し、Ｒ５がアミノアルキル基であるときには、両末端型アミノ変性シリコーンオイルと指称し、Ｒ５がカルボキシアルキル基であるときには、両末端型カルボキシル変性シリコーンオイルと指称する場合がある。また、その他のＲ５で示される反応性官能基についても、上記と同様に指称する場合がある。
【００６５】
また、ｐおよびｑの少なくともいずれか一方が０であり、他方が１以上の整数を示す場合、反応性シリコーンオイルは、分子の片末端に反応性官能基を有する片末端型反応性シリコーンオイルと称される。
【００６６】
このような片末端型反応性シリコーンオイルにおいて、Ｒ５がヒドロキシル基であるときには、片末端型ヒドロキシル変性シリコーンオイル（片末端型シラノール変性シリコーンオイル）と指称し、Ｒ５がカルビノール基であるときには、片末端型カルビノール変性シリコーンオイル（片末端型アルコール変性シリコーンオイル）と指称し、Ｒ５がアミノアルキル基であるときには、片末端型アミノ変性シリコーンオイルと指称し、Ｒ５がカルボキシアルキル基であるときには、片末端型カルボキシル変性シリコーンオイルと指称し、Ｒ５がアルコキシ基であるときには、片末端型アルコキシ変性シリコーンオイルと指称する場合がある。また、その他のＲ５で示される反応性官能基についても、上記と同様に指称する場合がある。
【００６７】
また、一般式（２）中、ｍは、例えば、０〜６００の整数、好ましくは、５〜４００の整数、さらに好ましくは、１０〜２５０の整数を示す。
【００６８】
また、反応性シリコーンオイルの２５℃における動粘度は、例えば、０．６５〜５０００ｍｍ２／ｓ、好ましくは、２〜１０００ｍｍ２／ｓ、さらに好ましくは、１０〜５００ｍｍ２／ｓである。
【００６９】
また、反応性シリコーンオイルは、市販品として入手可能であり、例えば、両末端型ヒドロキシル変性シリコーンオイル（両末端型シラノール変性シリコーンオイル）として、具体的には、ＢＹ１６−８１７、ＢＹ１６−８７３、ＰＲＸ４１３（以上、東レ・ダウコーニング社製）、ＹＦ３８００、ＸＦ３９０５、ＹＦ３０５７（以上、モメンティブ・パフォーマンス・マテリアルズ社製）、ＷＡＣＫＥＲ  ＣＴ  ６０１  Ｍ、ＷＡＣＫＥＲ  ＦＩＮＩＳＨ  ＷＳ  ６２  Ｍ（以上、旭化成ワッカーシリコーン社製）、Ｘ−２１−５８４１、ＫＦ−９７０１（以上、信越化学社製）などが用いられ、例えば、両末端型カルビノール変性シリコーンオイル（両末端型アルコール変性シリコーンオイル）として、具体的には、ＢＹ１６−８４８（東レ・ダウコーニング社製）、ＴＳＦ４７５１（モメンティブ・パフォーマンス・マテリアルズ社製）、ＫＦ−６００１、ＫＦ−６００２、ＫＦ−６００３（以上、信越化学社製）、ＸＦ４２−Ｂ０９７０（モメンティブ・パフォーマンス・マテリアルズ社製）などが用いられ、例えば、両末端型アミノ変性シリコーンオイルとして、具体的には、ＫＦ−８０１２（信越化学社製）、ＢＹ１６−８５３Ｃ（東レ・ダウコーニング社製）、ＩＭ４７（旭化成ワッカーシリコーン社製）などが用いられ、例えば、両末端型カルボキシル変性シリコーンオイルとして、具体的には、ＢＹ１６−７５０（東レ・ダウコーニング社製）、ＴＳＦ４７７０（モメンティブ・パフォーマンス・マテリアルズ社製）、Ｘ−２２−１６２Ｃ（信越化学社製）などが用いられる。また、両末端型反応性シリコーンオイルの市販品は、上記したものの他にも、例えば、両末端型エポキシ変性シリコーンオイルとして、具体的に、ＢＹ１６−８５５Ｄ（東レ・ダウコーニング社製）などが用いられる。
【００７０】
また、片末端型アルコキシ変性シリコーンオイルの市販品としては、例えば、Ｘ−２４−９３７７（信越化学社製）、Ｘ−２４−９０１１（信越化学社製）などが用いられる。
【００７１】
これら反応性シリコーンオイルは、単独使用または２種類以上併用することができる。
【００７２】
このような反応性シリコーンオイルとして、入手容易性から、好ましくは、両末端型ヒドロキシル変性シリコーンオイル、両末端型カルビノール変性シリコーンオイル、両末端型アミノ変性シリコーンオイル、両末端型カルボキシル変性シリコーンオイル、片末端型アルコキシ変性シリコーンオイルが挙げられ、より好ましくは、両末端型ヒドロキシル変性シリコーンオイル（分子の両末端にヒドロキシル基を有する両末端型シラノール変性シリコーンオイル）、片末端型アルコキシ変性シリコーンオイル（分子の片末端にアルコキシ基を有する片末端型アルコキシ変性シリコーンオイル）が挙げられる。
【００７３】
分子の両末端にヒドロキシル基を有する両末端型シラノール変性シリコーンオイル、および／または、分子の片末端にアルコキシ基を有する片末端型アルコキシ変性シリコーンオイルを用いれば、コーティング剤を、作業効率よく各種産業製品の金属面、塗装面または樹脂面などに塗布することができ、また、速乾性に優れ、塗布直後、洗浄後、さらには、長期にわたる耐久後においても、これらの各面に良好な艶および光沢、撥水性、耐溶剤性、耐酸性、耐アルカリ性を与え、かつ、これらの各面の表面の防汚性を維持することができる。
【００７４】
また、さらに好ましくは、両末端型シラノール変性シリコーンオイルおよび片末端型アルコキシ変性シリコーンオイルの併用が挙げられる。これらを併用することにより、さらに良好に、コーティング剤を作業効率よく各種産業製品の金属面、塗装面または樹脂面などに塗布することができ、また、速乾性に優れ、塗布直後、洗浄後、さらには、長期にわたる耐久後においても、これらの各面に良好な艶および光沢、撥水性、耐溶剤性、耐酸性、耐アルカリ性を与え、かつ、これらの各面の表面の防汚性を維持することができる。
【００７５】
両末端型シラノール変性シリコーンオイルおよび片末端型アルコキシ変性シリコーンオイルが併用される場合、それらの併用割合は、両末端型シラノール変性シリコーンオイルおよび片末端型アルコキシ変性シリコーンオイルの総量１００質量部に対して、両末端型シラノール変性シリコーンオイルが、例えば、５質量部以上、好ましくは、１０質量部以上、さらに好ましくは、２０質量部以上であり、例えば、９５質量部以下、好ましくは、７０質量部以下、さらに好ましくは、５０質量部以下である。また、片末端型アルコキシ変性シリコーンオイルが、例えば、５質量部以上、好ましくは、３０質量部以上、さらに好ましくは、５０質量部以上であり、例えば、９５質量部以下、好ましくは、９０質量部以下、さらに好ましくは、８０質量部以下である。
【００７６】
併用割合が上記範囲であれば、さらに良好に、コーティング剤を作業効率よく各種産業製品の金属面、塗装面または樹脂面などに塗布することができ、また、速乾性に優れ、塗布直後、洗浄後、さらには、長期にわたる耐久後においても、これらの各面に良好な艶および光沢、撥水性、耐溶剤性、耐酸性、耐アルカリ性を与え、かつ、これらの各面の表面の防汚性を維持することができる。
【００７７】
本発明において、反応性シリコーンオイルの配合割合は、有機ポリシラザン１００質量部に対して、例えば、１質量部以上、好ましくは、５質量部以上、より好ましくは、１０質量部以上であり、例えば、１５０質量部以下、好ましくは、１００質量部以下、より好ましくは、７０質量部以下である。
【００７８】
反応性シリコーンオイルの配合割合が上記範囲であれば、撥水性および防汚性を長期にわたって維持することができる。
【００７９】
また、反応性シリコーンオイルの配合割合は、本発明のコーティング剤の全量に対して、例えば、０．１〜４５質量％、好ましくは、０．３〜１５質量％に設定することもできる。
【００８０】
そして、本発明のコーティング剤は、上記した成分を溶剤などに配合することにより、適宜調製することができる。
【００８１】
溶剤としては、有機ポリシラザン、硬化触媒および反応性シリコーンオイルを溶解または分散できるものであれば、特に制限されず、例えば、上記した有機溶剤が挙げられる。
【００８２】
これら有機溶剤は、単独で用いてもよく、また、２種以上併用してもよい。有機溶剤として、好ましくは、脂肪族炭化水素系溶剤、石油系溶剤が挙げられる。
【００８３】
また、有機溶剤の配合割合は、本発明のコーティング剤の全量に対して、各成分が配合された残余の質量％でよい。
【００８４】
また、本発明のコーティング剤には、その他に、本発明の優れた効果を阻害しない範囲において、艶出し剤または保護剤として一般に慣用されている、例えば、粘度調整剤、老化防止剤、紫外線吸収剤、一般の顔料または染料および蛍光顔料などの着色剤、香料、界面活性剤、シリコーンパウダーなどの添加剤を、必要に応じて適宜、配合することができる。添加剤として、シリコーンパウダーを用いると、コーティング剤の塗布後の拭き取りを効率よく行うことができる。
【００８５】
そして、このようにして得られた本発明のコーティング剤を塗布する塗布対象物としては、例えば、車両（例えば、自動車や自動二輪、電車など）のホイールなどの金属面、車両のボディなどの塗装面、車両のバンパーなどの樹脂面などが挙げられる。また、塗布対象物として、さらに、船舶、航空機などの機体、自動販売機、物置、室外機、看板、建物の外壁材、カーポート、門扉などのエクステリア関連製品などの、金属面、塗装面、樹脂面なども挙げられる。
【００８６】
塗布対象物に対する塗布は、制限されず、例えば、本発明のコーティング剤をスポンジに含浸させて、そのスポンジで、塗布対象物を擦るなど、適宜公知の方法が用いられる。なお、塗布方法は、例えば、刷毛塗り、スプレーコーティングなど、その目的および用途により適宜選択することができる。なお、塗布後は所定時間後に、必要により拭き取ればよい。
【００８７】
このようにして、塗布対象物に塗布されたコーティング剤は、溶剤成分が揮発するに伴って、硬化触媒および空気中の水分が作用して有機ポリシラザンが硬化し、これらの各面に硬化皮膜が形成される。
【００８８】
なお、この硬化皮膜の形成において、加熱処理を必要とせず、その温度を、例えば、常温として、乾燥することにより、硬化反応を進行させることができる。なお、必要に応じて、加熱処理しながら、乾燥することもできる。
【００８９】
そして、この硬化皮膜が、塗布対象物に、良好な艶および光沢を付与するコーティングの役割を果たす。
【００９０】
そのため、この硬化皮膜は、作業効率よく各種産業製品の金属面、塗装面または樹脂面などに塗布することができ、また、速乾性に優れ、塗布直後、洗浄後、さらには、長期にわたる耐久後においても、これらの各面に良好な艶および光沢、撥水性、耐溶剤性、耐酸性、耐アルカリ性を与え、かつ、これらの各面の表面の防汚性を維持することができる。
【実施例】
【００９１】
以下に実施例および比較例を挙げて本発明をさらに詳しく説明するが、本発明はこれに制限されるものではない。
【００９２】
参考例（有機ポリシラザンおよび無機ポリシラザンの水接触角の測定）
７０ｍｍ×１５０ｍｍ、厚さ１．５ｍｍのガラス板に、下記の有機ポリシラザンおよび無機ポリシラザンを、ウレタンスポンジを用いて均一に塗布し、３時間自然乾燥させた。その後、アルカリ性液剤（ソフト９９コーポレーション社製「Ｗ純シャンプー」）を塗布し３０分間放置し、流水で十分に濯いだものを試験片とした。
【００９３】
なお、水接触角は、ＪＩＳ  Ｋ  ２３９６（自動車用艶出しコーティング剤（２００６））に規定されている接触角測定装置を使用して測定した。その結果を、表１に示す。
【００９４】
【表１】
2014139301.tif 000004
【００９５】
表中の商品名の詳細を下記する。
【００９６】
ＫｉＯＮ  ＨＴＡ１５００  ｒａｐｉｄ  ｃｕｒｅ：固形分濃度１００質量％、硬化触媒含有、ＡＺエテクトロニックマテリアルズ社製
ｔｕｔｏＰｒｏｍ  ｍａｔｔ  ＨＤ：固形分濃度７７質量％、硬化触媒含有、ＡＺエテクトロニックマテリアルズ社製
ｔｕｔｏＰｒｏｍ  ｂｒｉｇｈｔ  Ｇ：固形分濃度５０質量％、硬化触媒含有、ＡＺエテクトロニックマテリアルズ社製
ＣＡＧ  ３７：固形分濃度３９質量％、硬化触媒含有、ＡＺエテクトロニックマテリアルズ社製
ＫｉＯＮ  ＨＴＡ１５００  ｓｌｏｗ  ｃｕｒｅ：固形分濃度１００質量％、硬化触媒含有、ＡＺエテクトロニックマテリアルズ社製
ｔｕｔｏＰｒｏｍ  ｂｒｉｇｈｔ：固形分濃度３９質量％、硬化触媒含有、ＡＺエテクトロニックマテリアルズ社製
アクアミカＮＰ１１０−２０：固形分濃度２０質量％、硬化触媒含有、ＡＺエテクトロニックマテリアルズ社製
アクアミカＮＰ１４０−２：固形分濃度２質量％、硬化触媒含有、ＡＺエテクトロニックマテリアルズ社製
アクアミカＮＰ３１０−２０：固形分濃度２０質量％、硬化触媒含有、ＡＺエテクトロニックマテリアルズ社製
アクアミカＮＰ３４０−２：固形分濃度２質量％、硬化触媒含有、ＡＺエテクトロニックマテリアルズ社製
実施例１
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  １０．０質量％
・両末端型反応性シリコーンオイル（ＫＦ−９７０１、シラノール変性、粘度６０ｍｍ２／ｓ＜２５℃＞、信越化学社製）  １．５質量％
上記の成分を、イソオクタン８８．５質量％に撹拌しながら順次添加し、溶解させて、コーティング剤を得た。
【００９７】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【００９８】
実施例２
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  １０．０質量％
・片末端型反応性シリコーンオイル（Ｘ−２４−９０１１、アルコキシ（メトキシ）変性、粘度２０ｍｍ２／ｓ＜２５℃＞、信越化学社製）  １．５質量％
上記の成分を、イソオクタン８８．５質量％に撹拌しながら順次添加し、溶解させて、コーティング剤を得た。
【００９９】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１００】
実施例３
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  １０．０質量％
・両末端型反応性シリコーンオイル（Ｘ−２１−５８４１、シラノール変性、粘度３０ｍｍ２／ｓ＜２５℃＞、信越化学社製）  １．５質量％
上記の成分を、ｎ−ヘキサン８８．５質量％に撹拌しながら順次添加し、溶解させて、コーティング剤を得た。
【０１０１】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１０２】
実施例４
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  １０．０質量％
・両末端型反応性シリコーンオイル（ＷＡＣＫＥＲ  ＣＴ  ６０１  Ｍ、シラノール変性、粘度５００ｍｍ２／ｓ＜２５℃＞、旭化成ワッカーシリコーン株式会社製）  １．５質量％
上記の成分を、ｎ−ヘキサン８８．５質量％に撹拌しながら順次添加し、溶解させて、コーティング剤を得た。
【０１０３】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１０４】
実施例５
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・両末端型反応性シリコーンオイル（ＫＦ−８０１２、アミノ変性、粘度９０ｍｍ２／ｓ＜２５℃＞、信越化学社製）  １．５質量％
上記の成分を、イソオクタン９３．５質量％に撹拌しながら順次添加し、溶解させて、コーティング剤を得た。
【０１０５】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１０６】
実施例６
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・両末端型反応性シリコーンオイル（ＸＦ４２−Ｂ０９７０、カルビノール変性、粘度５０ｍｍ２／ｓ＜２５℃＞、モメンティブ・パフォーマンス・マテリアルズ社製）  １．５質量％
上記の成分を、イソオクタン９３．５質量％に撹拌しながら順次添加し、溶解させて、コーティング剤を得た。
【０１０７】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１０８】
実施例７
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・両末端型反応性シリコーンオイル（Ｘ−２２−１６２Ｃ、カルボキシル変性、粘度２２０ｍｍ２／ｓ＜２５℃＞、信越化学社製）  １．５質量％
上記の成分を、イソオクタン９３．５質量％に撹拌しながら順次添加し、溶解させて、コーティング剤を得た。
【０１０９】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１１０】
実施例８
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・両末端型反応性シリコーンオイル（ＷＡＣＫＥＲ  ＦＩＮＩＳＨ  ＷＳ  ６２  Ｍ、シラノール変性、粘度７０ｍｍ２／ｓ＜２５℃＞、旭化成ワッカーシリコーン社製）  ０．１２５質量％
・シリコーンパウダー（ＫＭＰ−５９０、信越化学社製）  ２．０質量％
上記の成分を、ミネラルスピリット９２．８７５質量％に撹拌しながら順次添加し、溶解させて、コーティング剤を得た。
【０１１１】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は５．０質量部であった。
【０１１２】
実施例９
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・両末端型反応性シリコーンオイル（ＷＡＣＫＥＲ  ＦＩＮＩＳＨ  ＷＳ  ６２  Ｍ、シラノール変性、粘度７０ｍｍ２／ｓ＜２５℃＞、旭化成ワッカーシリコーン社製）  ０．２５質量％
・シリコーンパウダー（ＫＭＰ−６０５、信越化学社製）  ２．０質量％
上記の成分を、イソパラフィン系溶剤９２．７５質量％に撹拌しながら順次添加し、溶解させて、コーティング剤を得た。
【０１１３】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は１０質量部であった。
【０１１４】
実施例１０
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・両末端型反応性シリコーンオイル（ＷＡＣＫＥＲ  ＦＩＮＩＳＨ  ＷＳ  ６２  Ｍ、シラノール変性、粘度７０ｍｍ２／ｓ＜２５℃＞、旭化成ワッカーシリコーン社製）  １．７５質量％
上記の成分を、イソオクタン９３．２５質量％に撹拌しながら順次添加し、溶解させて、コーティング剤を得た。
【０１１５】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は７０質量部であった。
【０１１６】
実施例１１
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・両末端型反応性シリコーンオイル（ＷＡＣＫＥＲ  ＦＩＮＩＳＨ  ＷＳ  ６２  Ｍ、シラノール変性）粘度７０ｍｍ２／ｓ＜２５℃＞、旭化成ワッカーシリコーン社製）  ２．５質量％
上記の成分を、イソオクタン９２．５質量％に撹拌しながら順次添加し、溶解させて、コーティング剤を得た。
【０１１７】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は１００質量部であった。
【０１１８】
実施例１２
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・両末端型反応性シリコーンオイル（ＷＡＣＫＥＲ  ＦＩＮＩＳＨ  ＷＳ  ６２  Ｍ、シラノール変性）粘度７０ｍｍ２／ｓ＜２５℃＞、旭化成ワッカーシリコーン社製）  ３．７５質量％
上記の成分を、イソオクタン９１．２５質量％に撹拌しながら順次添加し、溶解させて、コーティング剤を得た。
【０１１９】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は１５０質量部であった。
【０１２０】
実施例１３
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・両末端型反応性シリコーンオイル（ＷＡＣＫＥＲ  ＦＩＮＩＳＨ  ＷＳ  ６２  Ｍ、シラノール変性）粘度７０ｍｍ２／ｓ＜２５℃＞、旭化成ワッカーシリコーン社製）  ５．０質量％
上記の成分を、イソオクタン９０．０質量％に撹拌しながら順次添加し、溶解させて、コーティング剤を得た。
【０１２１】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は２００質量部であった。
【０１２２】
実施例１４
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・両末端型反応性シリコーンオイル（ＫＦ−９７０１、シラノール変性、粘度６０ｍｍ２／ｓ＜２５℃＞、信越化学社製）  １．５質量％
上記の成分を、イソオクタン９３．５質量％に撹拌しながら順次添加し、溶解させて、コーティング剤を得た。
【０１２３】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１２４】
実施例１５
・有機ポリシラザン（ｔｕｔｏＰｒｏｍ  ｍａｔｔ  ＨＤ、固形分濃度７７質量％、硬化触媒含有、ＡＺエテクトロニックマテリアルズ社製）  ６．５質量％
・両末端型反応性シリコーンオイル（ＫＦ−９７０１、シラノール変性、粘度６０ｍｍ２／ｓ＜２５℃＞、信越化学社製）  １．５質量％
上記の成分を、酢酸ブチル９２．０質量％に撹拌しながら順次添加し、溶解させて、コーティング剤を得た。
【０１２５】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１２６】
実施例１６
・有機ポリシラザン（ＣＡＧ  ３７、固形分濃度３９質量％、硬化触媒含有、ＡＺエテクトロニックマテリアルズ社製）  １３．０質量％
・両末端型反応性シリコーンオイル（ＫＦ−９７０１、シラノール変性、粘度６０ｍｍ２／ｓ＜２５℃＞、信越化学社製）  １．５質量％
上記の成分を、酢酸ブチル８５．５質量％に撹拌しながら順次添加し、溶解させて、コーティング剤を得た。
【０１２７】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１２８】
実施例１７
・有機ポリシラザン（ＫｉＯＮ  ＨＴＡ１５００  ｓｌｏｗ  ｃｕｒｅ、固形分濃度１００質量％、硬化触媒含有、ＡＺエテクトロニックマテリアルズ社製）  ５．０質量％
・両末端型反応性シリコーンオイル（ＫＦ−９７０１、シラノール変性、粘度６０ｍｍ２／ｓ＜２５℃＞、信越化学社製）  １．５質量％
上記の成分を、イソオクタン９３．５質量％に撹拌しながら順次添加し、溶解させて、コーティング剤を得た。
【０１２９】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１３０】
実施例１８
・有機ポリシラザン（ｔｕｔｏＰｒｏｍ  ｂｒｉｇｈｔ、固形分濃度３９質量％、硬化触媒含有、ＡＺエテクトロニックマテリアルズ社製）  １３．０質量％
・両末端型反応性シリコーンオイル（ＫＦ−９７０１、シラノール変性、粘度６０ｍｍ２／ｓ＜２５℃＞、信越化学社製）  １．５質量％
上記の成分を、酢酸ブチル８５．５質量％に撹拌しながら順次添加し、溶解させて、コーティング剤を得た。
【０１３１】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１３２】
実施例１９
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  ０．１２５質量％
上記の成分を、イソオクタン９４．８７５質量％に撹拌しながら順次添加し、溶解させて、コーティング剤を得た。
【０１３３】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は５質量部であった。
【０１３４】
実施例２０
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  ０．２５質量％
・シリコーンパウダー（ＫＭＰ−５９０、信越化学社製）  ２．０質量％
上記の成分を、ミネラルスピリット９２．７５質量％に撹拌しながら順次添加し、溶解させて、コーティング剤を得た。
【０１３５】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は１０質量部であった。
【０１３６】
実施例２１
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  １．７５質量％
・シリコーンパウダー（ＫＭＰ−６０５、信越化学社製）  ２．０質量％
上記の成分を、イソパラフィン系溶剤９１．２５質量％に撹拌しながら順次添加し、溶解させて、コーティング剤を得た。
【０１３７】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は７０質量部であった。
【０１３８】
実施例２２
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  ２．５質量％
上記の成分を、イソオクタン９２．５質量％に撹拌しながら順次添加し、溶解させて、コーティング剤を得た。
【０１３９】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は１００質量部であった。
【０１４０】
実施例２３
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  ３．７５質量％
上記の成分を、イソオクタン９１．２５質量％に撹拌しながら順次添加し、溶解させて、コーティング剤を得た。
【０１４１】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は１５０質量部であった。
【０１４２】
実施例２４
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  ５．０質量％
上記の成分を、イソオクタン９０．０質量％に撹拌しながら順次添加し、溶解させて、コーティング剤を得た。
【０１４３】
得られたコーティング剤において、コーティング剤１００質量部に対する有機ポリシラザン（固形分）含有量は２．５質量部であり、有機ポリシラザン（固形分）１００質量部に対する反応性シリコーンオイルの含有量は２００質量部であった。
【０１４４】
実施例２５
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  １．５質量％
上記の成分を、イソオクタン９３．５質量％に撹拌しながら順次添加し、溶解させて、コーティング剤を得た。
【０１４５】
得られたコーティング剤において、コーティング剤１００質量部に対する有機ポリシラザン（固形分）含有量は５．０質量部であり、有機ポリシラザン（固形分）１００質量部に対する反応性シリコーンオイルの含有量は３０質量部であった。
【０１４６】
実施例２６
・有機ポリシラザン（ＫｉＯＮ  ＨＴＡ１５００  ｓｌｏｗ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  １．５質量％
上記の成分を、イソオクタン９３．５質量％に撹拌しながら順次添加し、溶解させて、コーティング剤を得た。
【０１４７】
得られたコーティング剤において、コーティング剤１００質量部に対する有機ポリシラザン（固形分）含有量は５．０質量部であり、有機ポリシラザン（固形分）１００質量部に対する反応性シリコーンオイルの含有量は３０質量部であった。
【０１４８】
実施例２７
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  １．４２５質量％
・両末端型反応性シリコーンオイル（ＫＦ−９７０１、シラノール変性、粘度６０ｍｍ２／ｓ＜２５℃＞、信越化学社製）  ０．０７５質量％
上記の成分を、イソオクタン９３．５質量％に撹拌しながら順次添加し、溶解させて、コーティング剤を得た。
【０１４９】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１５０】
実施例２８
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  １．３５質量％
・両末端型反応性シリコーンオイル（ＫＦ−９７０１、シラノール変性、粘度６０ｍｍ２／ｓ＜２５℃＞、信越化学社製）  ０．１５質量％
上記の成分を、イソオクタン９３．５質量％に撹拌しながら順次添加し、溶解させて、コーティング剤を得た。
【０１５１】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１５２】
実施例２９
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  １．２質量％
・両末端型反応性シリコーンオイル（ＫＦ−９７０１、シラノール変性、粘度６０ｍｍ２／ｓ＜２５℃＞、信越化学社製）  ０．３質量％
上記の成分を、イソオクタン９３．５質量％に撹拌しながら順次添加し、溶解させて、コーティング剤を得た。
【０１５３】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１５４】
実施例３０
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  １．０５質量％
・両末端型反応性シリコーンオイル（ＫＦ−９７０１、シラノール変性、粘度６０ｍｍ２／ｓ＜２５℃＞、信越化学社製）  ０．４５質量％
上記の成分を、イソオクタン９３．５質量％に撹拌しながら順次添加し、溶解させて、コーティング剤を得た。
【０１５５】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１５６】
実施例３１
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  ０．７５質量％
・両末端型反応性シリコーンオイル（ＫＦ−９７０１、シラノール変性、粘度６０ｍｍ２／ｓ＜２５℃＞、信越化学社製）  ０．７５質量％
上記の成分を、イソオクタン９３．５質量％に撹拌しながら順次添加し、溶解させて、コーティング剤を得た。
【０１５７】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１５８】
実施例３２
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  ０．４５質量％
・両末端型反応性シリコーンオイル（ＫＦ−９７０１、シラノール変性、粘度６０ｍｍ２／ｓ＜２５℃＞、信越化学社製）  １．０５質量％
上記の成分を、イソオクタン９３．５質量％に撹拌しながら順次添加し、溶解させて、コーティング剤を得た。
【０１５９】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１６０】
実施例３３
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  ０．１５質量％
・両末端型反応性シリコーンオイル（ＫＦ−９７０１、シラノール変性、粘度６０ｍｍ２／ｓ＜２５℃＞、信越化学社製）  １．３５質量％
上記の成分を、イソオクタン９３．５質量％に撹拌しながら順次添加し、溶解させて、コーティング剤を得た。
【０１６１】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１６２】
実施例３４
・有機ポリシラザン（ＫｉＯＮ  ＨＴＡ１５００  ｒａｐｉｄ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  ０．０７５質量％
・両末端型反応性シリコーンオイル（ＫＦ−９７０１、シラノール変性、粘度６０ｍｍ２／ｓ＜２５℃＞、信越化学社製）  １．４２５質量％
上記の成分を、イソオクタン９３．５質量％に撹拌しながら順次添加し、溶解させて、コーティング剤を得た。
【０１６３】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１６４】
実施例３５
・有機ポリシラザン（ＫｉＯＮ  ＨＴＡ１５００  ｓｌｏｗ  ｃｕｒｅ、固形分濃度１００質量％、硬化触媒含有、ＡＺエテクトロニックマテリアルズ社製）  ５．０質量％
・片末端型反応性シリコーンオイル（Ｘ−２４−９０１１、アルコキシ（メトキシ）変性、粘度２０ｍｍ２／ｓ＜２５℃＞、信越化学社製）  １．０５質量％
・両末端型反応性シリコーンオイル（ＫＦ−９７０１、シラノール変性、粘度６０ｍｍ２／ｓ＜２５℃＞、信越化学社製）  ０．４５質量％
上記の成分を、イソオクタン９３．５質量％に撹拌しながら順次添加し、溶解させて、コーティング剤を得た。
【０１６５】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１６６】
実施例３６
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  １０．０質量％
・片末端型反応性シリコーンオイル（Ｘ−２４−９０１１、アルコキシ（メトキシ）変性、粘度２０ｍｍ２／ｓ＜２５℃＞、信越化学社製）  １．０５質量％
・両末端型反応性シリコーンオイル（ＫＦ−９７０１、シラノール変性、粘度６０ｍｍ２／ｓ＜２５℃＞、信越化学社製）  ０．４５質量％
上記の成分を、イソオクタン８８．５質量％に撹拌しながら順次添加し、溶解させて、コーティング剤を得た。
【０１６７】
得られたコーティング剤において、コーティング剤１００質量部に対する有機ポリシラザン（固形分）含有量は５質量部であり、有機ポリシラザン（固形分）１００質量部に対する反応性シリコーンオイルの含有量は３０質量部であった。
【０１６８】
比較例１
・無機ポリシラザン（アクアミカＮＰ１１０−２０、固形分濃度２０質量％、硬化触媒含有、ＡＺエテクトロニックマテリアルズ社製）  ２５．０質量％
・両末端型反応性シリコーンオイル（ＫＦ−９７０１、シラノール変性、粘度６０ｍｍ２／ｓ＜２５℃＞、信越化学社製）  １．５質量％
上記の成分を、キシレン７３．５質量％に撹拌しながら順次添加し、溶解させて、コーティング剤を得た。
【０１６９】
比較例２
・末端メチル化無機ポリシラザン（アクアミカＮＰ３１０−２０、固形分濃度２０質量％、硬化触媒含有、ＡＺエテクトロニックマテリアルズ社製）  ２５．０質量％
・両末端型反応性シリコーンオイル（ＫＦ−９７０１、シラノール変性、粘度６０ｍｍ２／ｓ＜２５℃＞、信越化学社製）  １．５質量％
上記の成分を、イソオクタン７３．５質量％に撹拌しながら順次添加し、溶解させて、コーティング剤を得た。
【０１７０】
比較例３
・湿気硬化性シリコーンオリゴマー（ＫＲ５００、信越化学工業社製）  ５．０質量％
・両末端型反応性シリコーンオイル（ＫＦ−９７０１、シラノール変性、粘度６０ｍｍ２／ｓ＜２５℃＞、信越化学社製）  １．５質量％
・硬化触媒（Ｄ−２５、信越化学社製）  ０．２５質量％
上記の成分を、エタノール９３．２５質量％に撹拌しながら順次添加し、溶解させて、コーティング剤を得た。
【０１７１】
比較例４
・有機ポリシラザン（ｔｕｔｏＰｒｏｍ  ｂｒｉｇｈｔ  Ｇ、固形分濃度５０質量％、硬化触媒含有、ＡＺエテクトロニックマテリアルズ社製）  １０．０質量％
上記の成分を、イソオクタン９０．０質量％に撹拌しながら順次添加し、溶解させて、コーティング剤を得た。
＜評価＞
ＪＩＳ  Ｋ  ２３９６（自動車用艶出しコーティング剤（２００６））に規定されている白色試験片および黒色試験片を評価試験に使用し、各実施例および各比較例において得られたコーティング剤を、ウレタンスポンジを用いて均一に塗布および乾燥させた後、表面をタオルで拭き上げた。なお、コーティング剤を塗布する際、各試験片の一部の領域を未処理面として残した。
【０１７２】
そして、得られた試験片を、下記の方法によって評価した。その結果を、表２〜表４に示す。
【０１７３】
なお、初期撥水性については、温度２５℃湿度７０％の雰囲気下で処理後１時間乾燥させた後に評価した。
【０１７４】
また、艶出し性、耐溶剤性、耐酸性および耐アルカリ性については、処理後２日間自然乾燥させた後に評価した。
【０１７５】
また、耐久性については、ＪＩＳ  Ｋ  ２３９６（自動車用艶出しコーティング剤（２００６））に規定されている屋外暴露試験に準じて、各処理時間後に評価した。
１）撥水性（初期評価）
試験片を３０°に傾けた状態で、処理面にスプレーで水をかけ、撥水状態を目視にて以下の評価基準で判定した。
【０１７６】
◎：水玉になってはじき、水滴もすぐに流れ落ちた。
【０１７７】
○：水玉になってはじくが、水滴はやや流れにくかった。
【０１７８】
△：水玉の変形があり、水滴も流れにくかった。
【０１７９】
×：水玉が大きく変形し、水滴もほとんど流れなかった。
２）艶出し性（初期評価）
試験片の処理面（膜）の艶の状態を、目視にて以下の評価基準で判定した。
【０１８０】
◎：濃淡やムラがなく、深みのある艶が観察された。
【０１８１】
○：艶が観察された。
【０１８２】
△：わずかな艶が観察された。
【０１８３】
×：濃淡やムラがある艶が観察された。
３）耐溶剤性（初期評価）
イソプロピルアルコールを染み込ませたガーゼで、処理面を１０回擦った後、処理面にスプレーで水をかけ、撥水状態を目視にて以下の評価基準で判定した。
【０１８４】
◎：試験前と撥水の状態に変化がなかった。
【０１８５】
○：試験前より、水玉がやや変形していた。
【０１８６】
△：試験前より、水玉が大きく変形していた。
【０１８７】
×：ほとんど弾かず、未処理部分とほとんど変わらなかった。
４）耐酸性（初期評価）
酸性液剤（ソフト９９コーポレーション社製「スポットリムーバー」）を染み込ませたガーゼで、処理面を１０回擦った後、処理面にスプレーで水をかけ、撥水状態を目視にて以下の評価基準で判定した。
【０１８８】
◎：試験前と撥水の状態に変化がなかった。
【０１８９】
○：試験前より、水玉がやや変形していた。
【０１９０】
△：試験前より、水玉が大きく変形していた。
【０１９１】
×：ほとんど弾かず、未処理部分とほとんど変わらなかった。
５）耐アルカリ性（初期評価）
アルカリ性液剤（５％水酸化ナトリウム水溶液）を染み込ませたガーゼで、処理面を１０回擦った後、処理面にスプレーで水をかけ、撥水状態を目視にて以下の評価基準で判定した。
【０１９２】
◎：試験前と撥水の状態に変化がなかった。
【０１９３】
○：試験前より、水玉がやや変形していた。
【０１９４】
△：試験前より、水玉が大きく変形していた。
【０１９５】
×：ほとんど弾かず、未処理部分とほとんど変わらなかった。
６）撥水性の持続性（耐久評価）
処理後の試験片を屋外に放置し、１ヶ月毎に洗車用スポンジを用いて水洗いした。１ヵ月、３ヶ月、６ヶ月、９ヶ月後のそれぞれにおいて、試験片を３０°に傾けた状態で、処理面にスプレーで水をかけ、撥水状態を目視にて以下の評価基準で判定した。
【０１９６】
◎：初期の撥水に近い状態が観察された。
【０１９７】
○：初期の撥水より低下しているものの、良好な撥水状態が観察された。
【０１９８】
△：初期の撥水より水玉の変形があり、水滴も流れにくい状態が観察された。
【０１９９】
×：未処理部分とほとんど差がない状態が観察された。
７）艶出し性の持続性（耐久評価）
処理後の試験片を屋外に放置し、１ヶ月毎に洗車用スポンジを用いて水洗いした。１ヵ月、３ヶ月、６ヶ月、９ヶ月後のそれぞれにおいて、処理面の艶の状態を目視にて以下の評価基準で判定した。
【０２００】
◎：初期の艶とほとんど同じ状態で維持された艶が観察された。
【０２０１】
○：初期の艶よりやや低下した状態で維持された艶が観察された。
【０２０２】
△：初期の艶より低下した状態で維持された艶が観察された。
【０２０３】
×：未処理部分とほとんど差がない状態もしくは白ぼけた状態が観察された。
８）防汚性の持続性（耐久評価）
処理後の試験片を屋外に放置し、１ヶ月毎に洗車用スポンジを用いて水洗いした。１ヵ月、３ヶ月、６ヶ月、９ヶ月後のそれぞれにおいて、水洗時における処理面の汚れの付着度合、汚れの除去性を目視にて以下の評価基準で判定した。
【０２０４】
◎：汚れの付着が少なく、簡単に清浄になった。
【０２０５】
○：汚れの付着はあるものの、清浄になった。
【０２０６】
△：汚れの付着はあるものの、部分的に落ちにくい汚れがあった。
【０２０７】
×：未処理部分よりも汚れの付着が多く、落ちない汚れがあった。
【０２０８】
【表２】
2014139301.tif 000005
【０２０９】
【表３】
2014139301.tif 000006
【０２１０】
【表４】
2014139301.tif 000007